(57)【要約】【課題】  成形外観を損なうことなく、優れた耐衝撃性を有するポリオキシメチレン樹脂組成物、その成形体及びその部品を提供する。【解決手段】  （Ａ）ポリオキシメチレン樹脂が、（ａ-１）分子末端がヒドロキシアルキル基を含むポリオキシメチレン共重合体１００〜５０重量％および（ａ-２）オキシメチレン樹脂０〜５０重量％を含み、この合計量１００重量部に対して、（Ｂ）変性オレフィン系重合体を５〜６０重量部および（Ｃ）滑剤を０〜１０重量部含有し、成分（Ｂ）のムーニー粘度が５〜６０ＭＬ１＋４１００℃であることを特徴とするポリオキシメチレン樹脂組成物。【選択図】  なし【特許請求の範囲】
【請求項１】
ポリオキシメチレン樹脂（Ａ）１００重量部、変性オレフィン系重合体（Ｂ）５〜６０重量部および滑剤（Ｃ）０〜１０重量部を含み、成分（Ａ）が、分子末端にヒドロキシアルキル基を含み、かつそのヒドロキシアルキル基末端濃度がオキメチレン単位１モル当り５×１０-５モル以上であるポリオキシメチレン共重合体（ａ−１）１００〜５０重量％およびオキシメチレン樹脂（ａ−２）０〜５０重量％であり、成分（Ｂ）が変性基を０．０１〜８重量％有するオレフィン系重合体を２０重量％以上含みかつそのムーニー粘度が５〜６０ＭＬ１＋４１００℃であることを特徴とするポリオキシメチレン樹脂組成物。
【請求項２】
ポリオキシメチレン共重合体（ａ−１）を、下記［式１］で表される少なくとも一種の第４級アンモニウム化合物を用いて、熱的に不安定な末端を処理して安定化させたことを特徴とする請求項１に記載のポリオキシメチレン樹脂組成物。
【化１】
2006282903.tif 000015
（式中、Ｒ１、Ｒ２、Ｒ３、Ｒ４は、各々独立して、炭素数１〜３０の非置換アルキル基または置換アルキル基、炭素数６〜２０のアリール基、炭素数１〜３０の非置換アルキル基または置換アルキル基が少なくとも１個の炭素数６〜２０のアリール基で置換されたアラルキル基、又は炭素数６〜２０のアリール基が少なくとも１個の炭素数１〜３０の非置換アルキル基または置換アルキル基で置換されたアルキルアリール基を表し、非置換アルキル基または置換アルキル基は直鎖状、分岐状、または環状である。上記非置換アルキル基、アリール基、アラルキル基、アルキルアリール基は水素原子がハロゲンで置換されてもよい。ｎは１〜３の整数を表す。Ｘは水酸基、又は炭素数１〜２０のカルボン酸、水素酸、オキソ酸無機チオ酸もしくは炭素数１〜２０の有機チオ酸の酸残基を表す。）
【請求項３】
ポリオキシメチレン共重合体（ａ−１）が、少なくとも１個以上のヒドロキシル基、カルボキシル基、アミノ基、エステル基、アルコキシ基のいずれかを有する、数平均分子量４００以上の重合体を連鎖移動させて得られたポリオキシメチレンブロック共重合体であることを特徴とする請求項１または２に記載のポリオキシメチレン樹脂組成物。
【請求項４】
前記ポリオキシメチレンブロック共重合体が、下記［式２］で表される数平均分子量１００００〜５０００００のポリオキシメチレン共重合体であることを特徴とする請求項３記載のポリオキシメチレン樹脂組成物。
【化２】
2006282903.tif 000016
（式中、Ａ以外（Ｂブロックという）は、ｍ＝２〜９８モル％、ｎ＝２〜９８モル％、ｍ＋ｎ＝１００モル％であり、ｍはｎに対してランダムあるいはブロックで存在し、数平均分子量５００〜１００００である両末端をヒドロキシアルキル化された水素添加液状ポリブタジエン残基。但し、Ｂブロックはヨウ素価２０ｇ-Ｉ２／１００ｇ以下の不飽和結合を持つものであってもよい。ｋ＝２〜６から選ばれる整数であり、２つのｋは各々同一であっても異なっていてもよい。Ｒは水素、アルキル基、置換アルキル基、アリール基、置換アリール基より選ばれ各々同一であっても異なっていてもよい。Ａブロックは、下記［式３］で表されるポリオキシメチレン共重合体残基。
【化３】
2006282903.tif 000017
（Ｒ’は水素、アルキル基、置換アルキル基、アリール基、置換アリール基より選ばれ各々同一であっても異なっていてもよい。ｊは２〜６から選ばれる整数である。ｘ＝９５〜９９．９モル％、ｙ＝５〜０．１モル％、ｘ＋ｙ＝１００モル％、ｙはｘに対してランダムに存在する。）［式２］中、２つのＡブロックの平均の数平均分子量５０００〜２５００００である。）  
【請求項５】
変性オレフィン系重合体（Ｂ）が、ポリオキシメチレン樹脂（Ａ）に分散し、その分散粒子の６０％以上が３μｍ以下の短軸径であることを特徴とする請求項１〜４のいずれかに記載のポリオキシメチレン樹脂組成物。
【請求項６】
変性オレフィン系重合体（Ｂ）が、カルボン酸又はその酸無水物で０．０１〜８重量％変性されたオレフィン系重合体を少なくとも２０重量％以上含むことを特徴とする請求項１〜５のいずれかに記載のポリオキシメチレン樹脂組成物。
【請求項７】
ポリオキシメチレン共重合体（ａ−１）、変性オレフィン系重合体（Ｂ）および滑剤（Ｃ）を実質的に混合した後、オキシメチレン樹脂（ａ−２）を混合して得られたことを特徴とする請求項１〜６のいずれかに記載のポリオキシメチレン樹脂組成物。
【請求項８】
請求項１〜７のいずれかに記載のポリオキシメチレン樹脂組成物が射出成形、ガスインジェクション成形、多層射出成形、押出成形又はブロー成形されて得られることを特徴とする成形体。
【発明の詳細な説明】
【技術分野】
【０００１】
本発明は、靭性を改良したポリオキシメチレン樹脂において剛性および成形外観を保持し、さらに優れたウェルド特性を有する組成物に関し、本組成物を用いた成形体、および精密機器、家電ＯＡ機器、自動車、工業材料および雑貨などにおける部品に関する。
【背景技術】
【０００２】
ポリオキシメチレン樹脂はバランスのとれた機械的性質をもつエンジニアリング樹脂として、各種の機構部品をはじめ、ＯＡ機器などに広く用いられている。しかしながら、ポリオキシメチレン樹脂は適用する用途によっては靭性が十分なレベルではなく、これを改善するために柔軟性を付与する成分を添加する方法がなされているが、ウェルド部の強度・伸度が低下するという問題があった。
【０００３】
柔軟性を付与する成分を添加する方法として、例えば、オレフィン系重合体やα−オレフィン重合体を添加する技術（例えば、特許文献１参照）が知られている。しかしながら、使用されるオレフィン重合体やα−オレフィン重合体とポリオキシメチレン樹脂とは親和性に欠けるため、得られた組成物は層状に剥離しやすく、成形品が得られたとしても、外観不良を生じることがあった。さらに、射出成形品においては、ウェルド部の強度・伸度が低下するため、そこが破壊の起点となることがしばしばみられた。
【０００４】
そこで、ポリオキシメチレン樹脂とオレフィン系重合体との親和性を改善するための種々の方法が提案されている。例えばエチレン-酢酸ビニル共重合体、エチレン-アクリル酸共重合体など極性基含有のα−オレフィン重合体を用いる技術（例えば、特許文献２参照）が知られている。しかしながら、それでも親和性の改善が不十分なため、靭性が発現されず剛性が低下したり、ポリオキシメチレン樹脂の熱安定性を低下させ、造粒時にホルム臭がしたり、発泡したりするという問題があり、完全に課題を解決するには至っていない。
【０００５】
また、親和性を高めるために液状α−オレフィンやイソシアネート化合物を添加する技術（例えば、特許文献３参照）が知られている。しかしながら、添加量に対して靭性の改善が不十分なものであり、成形体にブリードが生じたり、成形体が着色したりするという新たな問題が発生している。
【０００６】
【特許文献１】特公昭４１−２７３０号公報
【特許文献２】特公昭４３−２２６６９号公報
【特許文献３】特開２００２−０３０１９７号公報
【発明の開示】
【発明が解決しようとする課題】
【０００７】
本発明は、靭性の改良されたポリオキシメチレン樹脂の剛性および成形外観を保持し、優れたウェルド特性を有した組成物およびその組成物を成形してなる成形体および部品を提供することを目的とする。
【課題を解決するための手段】
【０００８】
本発明者は、ポリオキシメチレン樹脂とオレフィン系重合体の組合せにおいて、末端にヒドロキシルアルキル基を有するポリオキシメチレン共重合体と、特定の可塑度を有するカルボン酸又はその酸無水物で変性されたオレフィン系重合体とを用いると、安定的な混合が可能で、かつ重合体間の親和性も改善されることを見出した。これにより優れた成形外観を保持したままで靭性の向上したポリオキシメチレン共重合体組成物が得られ、かつその組成物はウェルド特性が優れることを見出し、本発明を完成するに至った。
すなわち、本発明は下記の構成を有するポリオキシメチレン樹脂組成物及び成形体に関する。
【０００９】
［１］  ポリオキシメチレン樹脂（Ａ）１００重量部、変性オレフィン系重合体（Ｂ）５〜６０重量部および滑剤（Ｃ）０〜１０重量部を含み、成分（Ａ）が、分子末端にヒドロキシアルキル基を含み、かつそのヒドロキシアルキル基末端濃度がオキメチレン単位１モル当り５×１０-５モル以上であるポリオキシメチレン共重合体（ａ−１）１００〜５０重量％およびオキシメチレン樹脂（ａ−２）０〜５０重量％であり、成分（Ｂ）が変性基を０．０１〜８重量％有するオレフィン系重合体を２０重量％以上含みかつそのムーニー粘度が５〜６０ＭＬ１＋４１００℃であることを特徴とするポリオキシメチレン樹脂組成物
［２］  ポリオキシメチレン共重合体（ａ−１）を、下記［式１］で表される少なくとも一種の第４級アンモニウム化合物を用いて、熱的に不安定な末端を処理して安定化させたことを特徴とする［１］に記載のポリオキシメチレン樹脂組成物。
【００１０】
【化１】
2006282903.tif 000002
【００１１】
（式中、Ｒ１、Ｒ２、Ｒ３、Ｒ４は、各々独立して、炭素数１〜３０の非置換アルキル基または置換アルキル基、炭素数６〜２０のアリール基、炭素数１〜３０の非置換アルキル基または置換アルキル基が少なくとも１個の炭素数６〜２０のアリール基で置換されたアラルキル基、又は炭素数６〜２０のアリール基が少なくとも１個の炭素数１〜３０の非置換アルキル基または置換アルキル基で置換されたアルキルアリール基を表し、非置換アルキル基または置換アルキル基は直鎖状、分岐状、または環状である。上記非置換アルキル基、アリール基、アラルキル基、アルキルアリール基は水素原子がハロゲンで置換されてもよい。ｎは１〜３の整数を表す。Ｘは水酸基、又は炭素数１〜２０のカルボン酸、水素酸、オキソ酸無機チオ酸もしくは炭素数１〜２０の有機チオ酸の酸残基を表す。）
［３］  ポリオキシメチレン共重合体（ａ−１）が、少なくとも１個以上のヒドロキシル基、カルボキシル基、アミノ基、エステル基、アルコキシ基のいずれかを有する、数平均分子量４００以上の重合体を連鎖移動させて得られたポリオキシメチレンブロック共重合体であることを特徴とする［１］または［２］記載のポリオキシメチレン樹脂組成物。
［４］  前記ポリオキシメチレンブロック共重合体が、下記［式２］で表される数平均分子量１００００〜５０００００のポリオキシメチレン共重合体であることを特徴とする［３］に記載のポリオキシメチレン樹脂組成物。
【００１２】
【化２】
2006282903.tif 000003
【００１３】
（式中、Ａ以外（Ｂブロックという）は、ｍ＝２〜９８モル％、ｎ＝２〜９８モル％、ｍ＋ｎ＝１００モル％であり、ｍはｎに対してランダムあるいはブロックで存在し、数平均分子量５００〜１００００である両末端をヒドロキシアルキル化された水素添加液状ポリブタジエン残基。但し、Ｂブロックはヨウ素価２０ｇ-Ｉ２／１００ｇ以下の不飽和結合をもつものであってもよい。ｋ＝２〜６から選ばれる整数であり、２つのｋは各々同一であっても異なっていてもよい。Ｒは水素、アルキル基、置換アルキル基、アリール基、置換アリール基より選ばれ各々同一であっても異なっていてもよい。Ａブロックは、下記［式３］で表されるポリオキシメチレン共重合体残基。
【００１４】
【化３】
2006282903.tif 000004
【００１５】
（Ｒ’は水素、アルキル基、置換アルキル基、アリール基、置換アリール基より選ばれ各々同一であっても異なっていてもよい。ｊは２〜６から選ばれる整数である。ｘ＝９５〜９９．９モル％、ｙ＝５〜０．１モル％、ｘ＋ｙ＝１００モル％、ｙはｘに対してランダムに存在する。）［式２］中、２つのＡブロックの平均の数平均分子量５０００〜２５００００である。）  
［５］  変性オレフィン系重合体（Ｂ）が、ポリオキシメチレン樹脂（Ａ）に分散し、その分散粒子の６０％以上が３μｍ以下の短軸径であることを特徴とする［１］〜［４］のいずれかに記載のポリオキシメチレン樹脂組成物。
［６］  変性オレフィン系重合体（Ｂ）が、カルボン酸又はその酸無水物で０．０１〜８重量％変性されたオレフィン系重合体を少なくとも２０重量％以上含むことを特徴とする［１］〜［５］のいずれかに記載のポリオキシメチレン樹脂組成物、
［７］  ポリオキシメチレン共重合体（ａ−１）、変性オレフィン系重合体（Ｂ）および滑剤（Ｃ）を実質的に混合した後、オキシメチレン樹脂（ａ−２）を混合して得られたことを特徴とする［１］〜［６］のいずれかに記載のポリオキシメチレン樹脂組成物。
［８］  ［１］〜［７］のいずれかに記載のポリオキシメチレン樹脂組成物が射出成形、ガスインジェクション成形、多層射出成形、押出成形又はブロー成形されて得られることを特徴とする成形体。
【発明の効果】
【００１６】
本発明は、靭性を改良されたポリオキシメチレン樹脂の剛性および成形外観を保持し、優れたウェルド特性を有した組成物であり、本発明の組成物を用いると精密機器、家電ＯＡ機器、自動車、工業材料および雑貨などにおける部品に好適である。
【発明を実施するための最良の形態】
【００１７】
以下に本発明の詳細を説明する。
［成分（Ａ）−（ａ−１）ポリオキシメチレン共重合体］
（ａ−１）成分として用いられるポリオキシメチレン共重合体について説明する。該ポリオキシメチレン共重合体は、ホルムアルデヒド、その３量体であるトリオキサンまたは４量体テトラオキサンなどの環状オリゴマーを重合し、オキシメチレン単位を８０モル％以上含有するものであり、その他２０モル％以下の成分として、エチレンオキサイド、プロピレンオキサイド、１、３−ジオキソラン、グリコールのホルマール、ジグリコールのホルマールなどの環状エーテル、及び／又はヒドロキシル基、カルボキシル基、アミノ基、エステル基、アルコキシ基を有する重合体であり、それらを共重合及び／又はブロック共重合させて得られる。
【００１８】
さらには、上記ポリオキシメチレン共重合体の分子末端が特にヒドロキシアルキル基を含むものであり、そのヒドロキシアルキル基末端濃度が、オキメチレン単位１モル当り５×１０−５モル以上が好ましい。さらに好ましくは１０×１０−５モル以上であり、またさらに好ましくは３０×１０−５モル以上である。このポリオキシメチレン共重合体中のヒドロキシアルキル基末端濃度を調節するには種々の方法があり、例えば水、アルコール（例えばメタノールやエチレングリコール）、酸（例えば蟻酸）等を連鎖移動させてもよいし、ヒドロキシル基、カルボキシル基、アミノ基、エステル基、アルコキシ基を含む重合体を連鎖移動させてもよい。また、必要に応じてメチラールといったホルマールを同時に添加してもよい。
【００１９】
特に好ましいものとしては、水酸基を含む分子量が５００〜１００００である重合体を連鎖移動させたポリオキシメチレンブロック共重合体であり、例えば片末端または両末端水酸基のポリエチレン、水素添加ポリブタジエン、水素添加ポリイソプレンなどを用いたポリオキシメチレンブロック共重合体である。さらに好ましくは、下記［式２］で表される数平均分子量１００００〜５０００００であるポリオキシメチレン共重合体である。
【００２０】
【化４】
2006282903.tif 000005
【００２１】
（式中、Ａ以外（Ｂブロックという）は、ｍ＝２〜９８モル％、ｎ＝２〜９８モル％、ｍ＋ｎ＝１００モル％であり、ｍはｎに対してランダムあるいはブロックで存在し、数平均分子量５００〜１００００である両末端をヒドロキシアルキル化された水素添加液状ポリブタジエン残基。但し、Ｂブロックはヨウ素価２０ｇ−Ｉ２／１００ｇ以下の不飽和結合をもつものであってもよい。ｋ＝２〜６から選ばれる整数であり、２つのｋは各々同一であっても異なっていてもよい。Ｒは水素、アルキル基、置換アルキル基、アリール基、置換アリール基より選ばれ各々同一であっても異なっていてもよい。Ａブロックは、下記［式３］で表されるポリオキシメチレン共重合体残基である。
【００２２】
【化５】
2006282903.tif 000006
【００２３】
（Ｒ’は水素、アルキル基、置換アルキル基、アリール基、置換アリール基より選ばれ各々同一であっても異なっていてもよい。ｊは２〜６から選ばれる整数である。ｘ＝９５〜９９．９モル％、ｙ＝５〜０．１モル％、ｘ＋ｙ＝１００モル％、ｙはｘに対してランダムに存在する。）［式２］中、２つのＡブロックの平均の数平均分子量５０００〜２５００００である。）
【００２４】
ポリオキシメチレン共重合体中のヒドロキシアルキル基末端濃度は、熱可塑性エラストマーとの相溶性の観点からオキシメチレン１モル当り５×１０−５モル未満である。
重合触媒としては、ルイス酸、プロトン酸及びそのエステル又は無水物等のカチオン活性触媒が好ましい。ルイス酸としては、例えば、ホウ酸、スズ、チタン、リン、ヒ素及びアンチモンのハロゲン化物が挙げられ、具体的には三フッ化ホウ素、四塩化スズ、四塩化チタン、五フッ化リン、五塩化リン、五フッ化アンチモン及びその錯化合物又は塩が挙げられる。また、プロトン酸、そのエステルまたは無水物の具体例としては、パークロル酸、トリフルオロメタンスルホン酸、パークロル酸−３級ブチルエステル、アセチルパークロラート、トリメチルオキソニウムヘキサフルオロホスフェート等が挙げられる。中でも、三フッ化ホウ素；三フッ化ホウ素水和物；及び酸素原子又は硫黄原子を含む有機化合物と三フッ化ホウ素との配位錯化合物が好ましく、具体的には、三フッ化ホウ素ジエチルエーテル、三フッ化ホウ素ジ−ｎ−ブチルエーテルを好適例として挙げることができる、これら重合触媒の使用量はトリオキサンと環状エーテル及び／又は環状ホルマールの合計量１モルに対し１×１０−６モル〜１×１０−３モルが好ましく、５×１０−６モル〜１×１０−４モルが更に好ましい。
【００２５】
重合方法としては、特に制限はないが、例えば、塊状重合を挙げることができ、この塊状重合はバッチ式、連続式いずれであってもよい。この塊状重合は、溶融状態にあるモノマーを用い、重合の進行とともに固体塊状のポリマーを得ることが一般的である。
【００２６】
重合されたポリオキシメチレン共重合体中の重合触媒の失活は、前記の重合反応によって得られたポリオキシメチレン共重合体を、アンモニア、トリエチルアミン、トリ−ｎ−ブチルアミン等のアミン類、又はアルカリ金属もしくはアルカリ土類金属の水酸化物、無機酸塩、有機酸塩等の触媒中和失活剤の少なくとも一種を含む水溶液又は有機溶剤溶液中に投入し、スラリー状態で一般的には数分〜数時間攪拌することにより行われる。触媒中和失活後のスラリーはろ過、洗浄により、未反応モノマーや触媒中和失活剤、触媒中和失活塩が除去された後、乾燥される。
【００２７】
また、アンモニア、トリエチルアミン等の蒸気とポリオキシメチレン共重合体とを接触させて重合触媒を失活させる方法や、ヒンダードアミン類、トリフェニルホスフィン及び水酸化カルシウム等のうちの少なくとも一種とポリオキシメチレン共重合体とを混合機で接触させて触媒を失活させる方法も用いることができる。
【００２８】
次に、重合触媒失活後のポリオキシメチレン共重合体の末端安定化処理について述べる。不安定末端部の分解除去方法としては、例えば、ベント付き単軸スクリュー式押出機やベント付き２軸スクリュー式押出機等を用いて、アンモニアや、トリエチルアミン、トリブチルアミン等の脂肪族アミン、水酸化カルシウムに代表されるアルカリ金属またはアルカリ土類金属の水酸化物・無機弱酸塩・有機弱酸塩等の公知の不安定末端部を分解することのできる塩基性物質の存在下に、ポリオキシメチレン共重合体を溶融し、不安定末端部を分解除去することができる。
【００２９】
中でも特に好ましいものは、下記［式１］で表される少なくとも一種の第４級アンモニウム化合物を用いて、熱的に不安定な末端を処理する方法であり、上記方法で安定化させたポリオキシメチレン共重合体中には、殆ど不安定な末端部が残っていない。
【００３０】
【化６】
2006282903.tif 000007
【００３１】
（式中、Ｒ１、Ｒ２、Ｒ３、Ｒ４は、各々独立して、炭素数１〜３０の非置換アルキル基または置換アルキル基；炭素数６〜２０のアリール基；炭素数１〜３０の非置換アルキル基または置換アルキル基が少なくとも１個の炭素数６〜２０のアリール基で置換されたアラルキル基；又は炭素数６〜２０のアリール基が少なくとも１個の炭素数１〜３０の非置換アルキル基または置換アルキル基で置換されたアルキルアリール基を表し、非置換アルキル基または置換アルキル基は直鎖状、分岐状、または環状である。上記非置換アルキル基、アリール基、アラルキル基、アルキルアリール基は水素原子がハロゲンで置換されてもよい。ｎは１〜３の整数を表す。Ｘは水酸基、又は炭素数１〜２０のカルボン酸、水素酸、オキソ酸無機チオ酸もしくは炭素数１〜２０の有機チオ酸の酸残基を表す。）
【００３２】
上記第４級アンモニウム塩の化合物については、具体的には、テトラメチルアンモニウム、テトラエチルアンモニウム、テトラプロピルアンモニウム、テトラ−ｎ−ブチルアンモニウム、セチルトリメチルアンモニウム、テトラデシルトリメチルアンモニウム、１，６−ヘキサメチレンビス（トリメチルアンモニウム）、デカメチレン−ビス−（トリメチルアンモニウム）、トリメチル−３−クロロ−２−ヒドロキシプロピルアンモニウム、トリメチル（２−ヒドロキシエチル）アンモニウム、トリエチル（２−ヒドロキシエチル）アンモニウム、トリプロピル（２−ヒドロキシエチル）アンモニウム、トリ−ｎ−ブチル（２−ヒドロキシエチル）アンモニウム、トリメチルベンジルアンモニウム、トリエチルベンジルアンモニウム、トリプロピルベンジルアンモニウム、トリ−ｎ−ブチルベンジルアンモニウム、トリメチルフェニルアンモニウム、トリエチルフェニルアンモニウム、トリメチル−２−オキシエチルアンモニウム、モノメチルトリヒドロキシエチルアンモニウム、モノエチルトリヒドロキシエチルアンモニウム、オクダデシルトリ（２−ヒドロキシエチル）アンモニウム、テトラキス（ヒドロキシエチル）アンモニウム等の水酸化物があげられる。
【００３３】
また、アジ化水素などのハロゲン化以外の水素酸塩；硫酸、硝酸、燐酸、炭酸、ホウ酸、塩素酸、よう素酸、珪酸、過塩素酸、亜塩素酸、次亜塩素酸、クロロ硫酸、アミド硫酸、二硫酸、トリポリ燐酸などのオキソ酸塩；チオ硫酸などのチオ酸塩；蟻酸、酢酸、プロピオン酸、ブタン酸、イソ酪酸、ペンタン酸、カプロン酸、カプリル酸、カプリン酸、安息香酸、シュウ酸などのカルボン酸塩等が挙げられる。中でも、水酸化物（ＯＨ−）、硫酸（ＨＳＯ４−、ＳＯ４２−）、炭酸（ＨＣＯ３−、ＣＯ３２−）、ホウ酸（Ｂ（ＯＨ）４−）、カルボン酸の塩が好ましい。カルボン酸の内、蟻酸、酢酸、プロピオン酸が特に好ましい。これら第４級アンモニウム化合物は、単独で用いてもよいし、また２種以上を組み合わせて用いてもよい。第４級アンモニウム化合物の添加量は、ポリオキシメチレン共重合体に対して、下記［数式１］で表わされる第４級アンモニウム化合物由来の窒素の量に換算して、０．０５〜５０重量ｐｐｍである。
Ｐ×１４／Ｑ    ・・・  ［数式１］
（式中、Ｐは第４級アンモニウム化合物のポリオキシメチレン共重合体に対する濃度（重量ｐｐｍ）を表わし、１４は窒素の原子量であり、Ｑは第４級アンモニウム化合物の分子量を表わす。）
【００３４】
溶融は、例えば、ベント付短軸スクリュー式押出機、ベント付二軸スクリュー式押出機等によって行われる。温度はポリオキシメチレン共重合体の融点以上２６０℃以下で行う。第４級アンモニウム化合物は、ポリオキシメチレン共重合体を溶融する前に予め添加してもよいし、また溶融させたポリオキシメチレン共重合体に添加してもよい。
本発明においては、公知の不安定末端部の安定化促進剤であるアンモニア、トリエチルアミン、ホウ酸化合物等を併用してもかまわない。
【００３５】
［成分（Ａ）−（ａ−２）オキシメチレン樹脂］
（ａ−２）成分として用いられるオキシメチレン樹脂について説明する。該オキシメチレン樹脂は、必ずしも必須成分ではないが、成形外観の向上や靭性を付与する変性オレフィン系重合体の分散粒子径を制御するために配合することが好ましい。（ａ−２）成分として用いられるオキシメチレン樹脂は、オキシメチレン単位を主たる繰り返し構成単位とする高分子化合物であり、ホルムアルデヒド、もしくはトリオキサン、テトラオキサンを単独重合した、いわゆるポリアセタールホモポリマー、又は該単量体とエチレンオキシド、プロピオンオキシド、１，３−ジオキソランなどとの共重合体、いわゆるポリアセタールコポリマーのどちらでもかまわない。ここでのオキシメチレン樹脂は、（ａ−１）成分と同様に公知の方法にしたがって、製造することができる。
【００３６】
（ａ−２）成分のオキシメチレン樹脂の溶融指数ＭＦＲ（ＡＳＴＭ−Ｄ１２３８−５７Ｔの条件で測定）は、０．５〜１００．０ｇ／１０分、好ましくは１．０〜８０．０ｇ／１０分である。
配合する場合、熱安定性を保持するために（ａ−１）成分と同様の触媒失活や末端安定化処理を行うことが好ましい。
また、配合時は靭性を向上するために、実質的に（ａ−１）成分と（Ｂ）成分と（Ｃ）成分が混合された後に、成分（ａ−２）を配合することが好ましい。  
【００３７】
［成分（Ｂ）］
（Ｂ）成分として用いられる変性オレフィン系重合体について説明する。
変性オレフィン系重合体とは、ポリオレフィン系重合体に対して変性基を有するオレフィン系共重合体を２０重量％以上含んだものをいう。
有する変性基としては、カルボン酸またはその酸無水物が好ましく、その成分単位としては、アクリル酸、メタクリル酸、α−エチルアクリル酸、マレイン酸、フマール酸、イタコン酸、シトラコン酸、テトラヒドロフタル酸、エンドシス−ビシクロ［２、２、１］ヘプト−５−エン−２、３ジカルボン酸（ナジツク酸）、メチル−エンドシス−ビシクロ［２、２、１］ヘプト−５−エン−２、３ジカルボン酸（メチルナジツク酸）などの不飽和カルボン酸、該不飽和カルボン酸の無水物、具体的には無水マレイン酸、無水シトラコン酸、無水イタコン酸、無水テトラヒドロフタル酸、無水ナジツク酸、無水メチルナジツク酸などがあげられる。これらの中では、不飽和ジカルボン酸またはその酸無水物が好ましく、さらにはマレイン酸または無水マレイン酸が特に好ましい。その変性量は、ポリオキシメチレン樹脂との親和性の観点から、基材であるポリオレフィン系重合体に対して０．０１重量％以上であり、熱安定性の観点から８重量％以下が適当である。
【００３８】
変性オレフィン系重合体の基材であるオレフィン系重合体は、ポリエチレン、ポリプロピレン、ポリブチレン、ポリイソブチレン等のオレフィン系モノマーの単独重合体、およびエチレン、プロピレン、ブテン−１、ペンテン−１、４−メチルペンテン−１、ヘキセン−１、ヘプテン−１、オクテンー１、ノネン−１、デセン−１、ウンデセン−１、ドデセン−１、トリデセン−１、テトラデセン−１、ペンタデセン−１、ヘキサデセン−１、ヘプタデセン−１、オクタデセン−１、ノナデセン−１、またはエイコセン−１、イソブチレンなどの脂肪族置換ビニルモノマー、スチレン、置換スチレンなどの芳香族系ビニルモノマー、酢酸ビニル、アクリル酸エステル、メタアクリル酸エステル、グリシジルアクリル酸エステル、グリシジルメタアクリル酸エステル、ヒドロキシエチルメタアクリル酸エステルなどのエステル系ビニルモノマー、アクリルアミド、アリルアミン、ビニル−ｐ−アミノベンゼン、アクリロニトリルなどの窒素含有ビニルモノマー、ブタジエン、シクロペンタジエン、１，４−ヘキサジエン、イソプレンなどのジエンにあげられる成分の１種または２種以上で構成されるα−オレフィン系重合体やその他共重合体である。
【００３９】
さらにこのオレフィン系重合体は、シングルサイト触媒を用いて製造されたものが好ましく、シングルサイト触媒とは、特公平４−１２２８３号公報、特開昭６０−３５００６号公報、特開昭６０−３５００７号公報、特開昭６０−３５００８号公報、特開昭６３−２８０７０３号公報、特開平５−１５５９３０号公報、特開平３−１６３０８８号公報、米国特許第５２７２２３６号明細書に記載されているシクロペンタジエニル或いは置換シクロペンタジエニルを１〜３分子含有するメタロセン触媒及び幾何学的制御による触媒などの活性点の性質が均一である触媒である。
好ましいシクロペンタジエニル或いは置換シクロペンタジエニルの含有量は１〜２分子である。さらに、より好ましく使用される金属成分は、チタン、ジルコニウム、ケイ素、ハフニウムである。
【００４０】
具体的に好ましいメタロセン触媒としては、シクロペンタジエニルジルコニウムトリクロライド、ペンタメチルシクロペンタジエニルジルコニウムトリクロライド、ビス（シクロペンタジエニル）ジルコニウムジクロリド、ビス（シクロペンタジエニル）ジルコニウムモノメチルモノクロリド、ビス（メチルシクロペンタジエニル）ジルコニウムジクロライド、ビス（ペンタメチルシクロペンタジエニル）ジルコニウムジクロライド、ビス（エチルシクロペンタジエニル）ジルコニウムジクロライド、ビス（シクロペンタジエニル）ジルコニウムジアルキル、ビス（シクロペンタジエニル）ジルコニウムジフェニル、ジメチルシリルジシクロペンタジエニルジルコニウムジメチル、メチルホスフィンジシクロペンタジエニルジルコニウムジメチルなどのジルコニウム化合物、ビス（インデニル）チタンジフェニル、ビス（シクロペンタジエニル）チタンジアルキル、ビス（シクロペンタジエニル）チタンジフェニル、ビス（メチルシクロペンタジエニル）チタンジアルキル、ビス（１，２−ジメチルシクロペンタジエニル）チタンジフェニル、ビス（１，２−ジメチルシクロペンタジエニル）チタンジクロライドなどのチタン化合物、ビス（シクロペンタジエニル）ハフニウムジクロライド、ビス（シクロペンタジエニル）ハフニウムジメチルなどのハフニウム化合物、ビス（シクロペンタジエニル）バナジウムジクロライドなどのバナジウム化合物などがある。
【００４１】
また、具体的に好ましい幾何学的制御による触媒としては、（第３級ブチルアミド）（テトラメチル−η５−シクロペンタジエニル）−１、２−エタンジイルジルコニウムジクロライド、（第３級ブチルアミド）−（テトラメチル−η５−シクロペンタジエニル）−１、２−エタンジイルチタンジクロライド、（メチルアミド）（テトラメチル−η５−シクロペンタジエニル）−１、２−エタンジイルジルコニウムジクロライド、（メチルアミド）（テトラメチル−η５−シクロペンタジエニル）−１、２−エタンジイルチタンジクロライド、（エチルアミド）（テトラメチル−η５−シクロペンタジエニル）−メチレンチタンジクロライド、（第３級ブチルアミド）ジメチル−（テトラメチル−η５−シクロペンタジエニル）シランチタンジクロライド、（第３級ブチルアミド）ジメチル（テトラメチル−η５−シクロペンタジエニル）シランジルコニウムジベンジル、（ベンジルアミド）ジメチル（テトラメチル−η５−シクロペンタジエニル）シランチタンジクロライド、（フェニルホスフィド）ジメチル（テトラメチル−η５−シクロペンタジエニル）シランジルコニウムジベンジルなどがある。
【００４２】
また、本発明におけるシングルサイト触媒は助触媒を同時に用いることができる。具体的な助触媒については、前記の公報に記載されてあるものを用いることができる。好ましい助触媒としては、メチルアルミノキサン、エチルアルミノキサンなどのアルキルオキシアルミニウム単位を繰り返し単位として有する有機アルミニウムオキシ化合物、アルキルアルミニウム、トリアルキルアルミニウムなどの有機アルミニウム化合物、［Ｂｕ３ＮＨ］［Ｂ（Ｃ６Ｈ４Ｒ）４］、Ｃ２Ｂ９ Ｈ１３、水、ルイス酸、アンモニウム塩などの中から選ばれる１種以上である。
上記シングルサイト触媒を用いて製造されたオレフィン系重合体の中で特に好ましいものは、エチレンと炭素数３〜２０のα−オレフィンの１種以上との共重合体である。
【００４３】
成分（Ｂ）の配合量は、成分（Ａ）１００重量部に対して、靭性付与の観点から５重量部以上であり、剛性の観点から６０重量部以下が必要である。好ましくは１０〜５０重量部である。
成分（Ｂ）の変性オレフィン系重合体は２種以上併用してもかまわない。変性オレフィン系重合体の配合量および変性量が適当でないと十分に本発明の効果が得られない。
【００４４】
変性オレフィン系重合体は、取り扱う上で常温で固体である方が好ましいが、さらに計量時の定量性を維持するためにムーニー粘度が５ＭＬ１＋４１００℃以上であることが好ましい。これによりブロッキングが抑制され、ダスティング材を使用するにしても少量で済み、最終物性への影響が低減される。また、ウェルド特性を維持するために、ムーニー粘度が５０ＭＬ１＋４１００℃以下が好ましい。可塑性が優れることで分散粒子が微細になるため靭性や成形外観も向上する。ここでムーニー粘度とはＡＳＴＭで規定された試験で、表記単位ＭＬ１＋４１００℃は、１００℃での評価時、予熱１分後にローターを回転させ４分後のゲージの読みにより、可塑度を評価したものである。
【００４５】
また、変性オレフィン系重合体のガラス転移温度は、靭性向上の観点から−１０℃以下が好ましく、さらには−２０℃以下が好ましい。さらにまた、安定性の点から、窒素気流中、１０℃／分の昇温速度で、熱天秤を用いた熱分解による重量減少を測定した時、３５０℃で７５％以上の重量保持率を持つ変性オレフィン系重合体が好ましい。
【００４６】
オキシメチレン樹脂の剛性を保持し、靭性を付与するためには、（ａ−２）成分や（Ｃ）の滑剤の配合、造粒条件の工夫などにより、（Ｂ）成分は（Ａ）ポリオキシメチレン成分中に球状および球が重なりあった形状の分散相で存在しなければならない。
【００４７】
エラストマーの粒子が球状に分散している場合、成形外観やウェルド特性の観点から、分散粒子の短軸径は粒子の６０％以上が３μｍ以下であることが好ましく、さらに好ましくは２μｍ以下であり、またさらに好ましくは１μｍ以下である。ここでいう粒子の６０％とは、任意にサンプリングした代表粒子ｎ個（ｎ≧５０）の短軸径を調べたとき、ｎ×０．６個以上が３μｍ以下であることをいう（ｎ＝５０の場合、３０個以上が３μｍ以下）。エラストマーの粒子が重なり合っている（網目構造又はサラミ構造を有する）場合、エラストマーの厚み（幅）の６０％以上が３μｍ以下であることが好ましく、さらに好ましくは２μｍ以下であり、またさらに好ましくは１μｍ以下である。ここでいう厚みの６０％とは、任意に測定した網目部分の厚みの６０％が３μｍ以下であることをいう。
【００４８】
［成分（Ｃ）］
成分（Ｃ）の滑剤は必ずしも必要ではないが、溶融混練時変性オレフィン系重合体とポリオキシメチレン共重合体との重合体間の流動性を向上させ、分散粒径を調整することから、靭性を効率的に付与するためには配合することが好ましい。またさらに、溶融混練時の樹脂温度を低下することができるため、剪断発熱によるポリオキシメチレン樹脂の熱安定性の低下が抑制されるという点からも配合することが好ましい。添加量としては、造粒時の安定性や剛性保持の点から１０重量部以下が好ましい。
【００４９】
滑剤としては、内部滑剤および外部滑剤のどちらでもよく、これらの１種又は２種以上を添加することが好ましい。ここでいう、内部滑剤とは変性オレフィン系樹脂に溶け込み、樹脂分子間の摩擦を低下させ流動性を向上させるものである。外部滑剤とは、樹脂への溶け込みは少ないが、金属と樹脂および樹脂と樹脂の間に潤滑層を形成し流動性を向上させるものである。
【００５０】
例えば、各種アルコール類やケトン類や脂肪族炭化水素類やハロゲン化炭化水素類といった溶剤類、ポリオキシアルキレングリコール類、平均重合度が１０〜５０００であるオレフィン化合物類およびそれらの変性物、パラフィンオイルやパラフィンワックス、シリコンオイルやシリコンガムやポリオレフィンにシリコンガムを緩やかにグラフトしたポリオレフィングラフトシリコンなどのシリコン化合物、その他各種オイル類、３級アミンもしくはその誘導体および４級アンモニウム塩もしくはその誘導体、脂肪族アルコールと脂肪酸のエステルや脂肪族アルコールとジカルボン酸のエステルやグリセリンおよび他の短鎖長脂肪族アルコールと脂肪酸のエステルやオリゴマー脂肪酸エステルといったエステル類、脂肪酸アミドやアミドワックス、高級脂肪酸金属塩などの金属石鹸類、酸化亜鉛もしくはその他亜鉛化合物、フッ素系ポリマー、水及び前記物質に水を添加したものなどがあげられる。この中で好ましいものとして、シリコンオイルがあげられる。
【００５１】
［その他の添加剤］
本発明のポリオキシメチレン樹脂組成物には、従来のポリオキシメチレン樹脂に使用されている安定剤、例えば熱安定剤、耐候（光）安定剤を単独、またはこれらを組み合わせて用いることができる。
熱安定剤としては酸化防止剤、ホルムアルデヒドやぎ酸の捕捉剤およびこれらの併用が効果を発揮する。
【００５２】
酸化防止剤としては、ヒンダードフェノール系酸化防止剤が好ましく、例えば、ｎ−オクタデシル−３−（３’５’−ジ−ｔ−ブチル−４’−ヒドロキシフェニル）−プロピオネート、ｎ−オクタデシル−３−（３’−メチル−５’−ｔ−ブチル−４’−ヒドロキシフェニル）−プロピオネート、ｎ−テトラデシル−３−（３’５’−ジ−ｔ−ブチル−４’−ヒドロキシフェニル）−プロピオネート、１，６−ヘキサンジオール−ビス−（３−（３，５−ジ−ｔ−ブチル−４−ヒドロキシフェニル）−プロピオネート）、１，４−ブタンジオ−ル−ビス−（３−（３，５−ジ−ｔ−ブチル−４−ヒドロキシフェニル）−プロピオネート）、トリエチレングリコール−ビス−（３−（３−ｔ−ブチル−５−メチル−４−ヒドロキシフェニル）−プロピオネート）である。
また、テトラキス−（メチレン−３−（３’，５’−ジ−ｔ−ブチル−４’−ヒドロキシフェニル）プロピオネートメタン、３，９−ビス（２−（３−（３−ｔ−ブチル−４−ヒドロキシ−５−メチルフェニル）プロピオニルオキシ）−１，１−ジメチルエチル）２，４，８，１０−テトラオキサスピロ（５，５）ウンデカン、Ｎ，Ｎ’−ビス−３−（３’５’−ジ−ｔ−ブチル−４−ヒドロキシフェノール）プリピオニルヘキサメチレンジアミン、Ｎ，Ｎ’−テトラメチレンビス−３−（３’−メチル−５’−ｔ−ブチル−４−ヒドロキシフェノール）プロピオニルジアミン、Ｎ，Ｎ’−ビス−（３−（３，５−ジ−ｔ−ブチル−４−ヒドロキシフェノール）プロピオニル）ヒドラジン、Ｎ−サリチロイル−Ｎ’−サリチリデンヒドラジン、３−（Ｎ−サリチロイル）アミノ−１，２，４−トリアゾ−ル、Ｎ，Ｎ’−ビス（２−（３−（３，５−ジ−ブチル−４−ヒドロキシフェニル）プロピオニルオキシ）エチル）オキシアミド等がある。
【００５３】
これらヒンダードフェノール系酸化防止剤のなかでもトリエチレングリコール−ビス−（３−（３−ｔ−ブチル−５−メチル−４−ヒドロキシフェニル）−プロピオネート）、テトラキス−（メチレン−３−（３’，５’−ジ−ｔ−ブチル−４’−ヒドロキシフェニル）プロピオネートメタンが好ましい。
【００５４】
ホルムアルデヒドやぎ酸の捕捉剤としては、（イ）ホルムアルデヒド反応性窒素を含む化合物および重合体、（ロ）アルカリ金属またはアルカリ土類金属の水酸化物、無機酸塩、カルボン酸塩またはアルコキシド等が挙げられる。
【００５５】
（イ）ホルムアルデヒド反応性窒素を含む化合物としては、（１）ジシアンジアミド、（２）アミノ置換トリアジン、（３）アミノ置換トリアジンとホルムアルデヒドとの共縮合物等が挙げられる。
【００５６】
（２）アミノ置換トリアジンとしては、例えば、グアナミン（２，４−ジアミノ−ｓｙｍ−トリアジン）、メラミン（２，４，６−トリアミノ−ｓｙｍ−トリアジン）、Ｎ−ブチルメラミン、Ｎ−フェニルメラミン、Ｎ，Ｎ−ジフェニルメラミン、Ｎ，Ｎ−ジアリルメラミン、Ｎ，Ｎ’，Ｎ’’−トリフェニルメラミン、Ｎ−メチロールメラミン、Ｎ，Ｎ’−ジメチロールメラミン、Ｎ，Ｎ’，Ｎ’’−トリメチロールメラミン、ベンゾグアナミン（２，４−ジアミノ−６−フェニル−ｓｙｍ−トリアジン）である。
また、２，４−ジアミノ−６−メチル−ｓｙｍ−トリアジン、２，４−ジアミノ−６−ブチル−ｓｙｍ−トリアジン、２，４−ジアミノ−６−ベンジルオキシ−ｓｙｍ−トリアジン、２，４−ジアミノ−６−ブトキシ−ｓｙｍ−トリアジン、２，４−ジアミノ−６−シクロヘキシル−ｓｙｍ−トリアジン、２，４−ジアミノ−６−クロロ−ｓｙｍ−トリアジン、２，４−ジアミノ−６−メルカプト−ｓｙｍ−トリアジン、２，４−ジオキシ−６−アミノ−ｓｙｍ−トリアジン（アメライト）、２−オキシ−４，６−ジアミノ−ｓｙｍ−トリアジン（アメリン）、Ｎ，Ｎ’，Ｎ’−テトラシアノエチルベンゾグアナミンなどがある。
【００５７】
（３）アミノ置換トリアジンとホルムアルデヒドとの共縮合物としては、例えば、メラミン−ホルムアルデヒド重縮合物、などがある。これらの中で、ジシアンジアミド、メラミンおよびメラミン−ホルムアルデヒド重縮合物が好ましい。
【００５８】
さらに（イ）ホルムアルデヒド反応性窒素基を有する重合体としては、（１）ポリアミド樹脂、（２）アクリルアミドおよびその誘導体又はアクリルアミドおよびその誘導体と他のビニルモノマーとを金属アルコラートの存在下で重合して得られる重合体、（３）アクリルアミドおよびその誘導体又はアクリルアミドおよびその誘導体と他のビニルモノマーとをラジカル重合の存在下で重合して得られる重合体、（４）アミン、アミド、尿素およびウレタン等窒素基を含有する重合体でも良い。
【００５９】
（１）のポリアミド樹脂としてはナイロン４−６、ナイロン６、ナイロン６−６、ナイロン６−１０、ナイロン６−１２、ナイロン１２等およびこれらの共重合物、例えば、ナイロン６／６−６、ナイロン６／６−６／６−１０、ナイロン６／６−１２等が挙げられる。
【００６０】
（２）のアクリルアミドおよびその誘導体又はアクリルアミドおよびその誘導体と他のビニルモノマーとを金属アルコラートの存在下で重合して得られる重合体としては、ポリ−β−アラニン共重合体が挙げられる。これらのポリマーは特公平６−１０２５９号公報（対応、米国特許５０１５７０７号明細書）、特公平５−８７０９６号公報、特公平５−４７５６８号公報および特開平３−２３４７２９号公報の各公報記載の方法で製造することができる。
【００６１】
（３）アクリルアミドおよびその誘導体又はアクリルアミドおよびその誘導体と他のビニルモノマーとをラジカル重合の存在下で重合して得られる重合体は、特開平３−２８２６０号公報（対応、米国特許５０１１８９０号明細書）記載の方法で製造することが出来る。
【００６２】
（ロ）アルカリ金属またはアルカリ土類金属の水酸化物、無機酸塩、カルボン酸塩またはアルコキシドとしては、例えば、ナトリウム、カリウム、マグネシウム、カルシウムもしくはバリウムなどの水酸化物、上記金属の炭酸塩、リン酸塩、珪酸塩、硼酸塩、カルボン酸塩が挙げられる。該カルボン酸塩のカルボン酸は、１０〜３６個の炭素原子を有する飽和又は不飽和脂肪族カルボン酸等であり、これらのカルボン酸はヒドロキシル基で置換されていてもよい。飽和脂肪族カルボン酸としては、カプリン酸、ラウリン酸、ミリスチン酸、パルミチン酸、ステアリン酸、アラキジン酸、ベヘニン酸、リグノセリン酸、セロチン酸、モンタン酸、メリシン酸、セロプラスチン酸が挙げられる。不飽和脂肪族カルボン酸は、ウンデシレン酸、オレイン酸、エライジン酸、セトレイン酸、エルカ酸、ブラシジン酸、ソルビン酸、リノール酸、リノレン酸、アラキドン酸、プロピオール酸、ステアロール酸などが挙げられる。又、アルコキシドとして、上記金属のメトキシド、エトキシドなどが挙げられる。
【００６３】
中でも好ましくは、脂肪酸がミリスチン酸、パルミチン酸、ステアリン酸であり、金属化合物がカルシウムの水酸化物、酸化物及び塩化物である。具体的な脂肪酸金属塩の例としては、ジミリスチン酸カルシウム、ジパルミチン酸カルシウム、ジステアリン酸カルシウム、（ミリスチン酸−パルミチン酸）カルシウム、（ミリスチン酸−ステアリン酸）カルシウム、（パルミチン酸−ステアリン酸）カルシウムである。中でも好ましくは、ジパルミチン酸カルシウム、ジステアリン酸カルシウムである。
【００６４】
本発明においては、２種以上の脂肪酸金属塩を同時に添加してもよく、何等制限するものではない。例えば、ステアリン酸カルシウムとパルミチン酸カルシウムを同時に添加しても良く、また異なる炭素数の脂肪酸からなる金属塩、例えば（パルミチン酸−ステアリン酸）カルシウムとが混在していても良い。脂肪酸金属塩の製造方法は、特に限定するものではなく、実質的に未反応の金属化合物が５００重量ｐｐｍ以下である脂肪酸金属塩が好ましい。
【００６５】
例えば、脂肪酸と金属水酸化物との中和反応や、脂肪酸と金属塩化物との複分解反応、脂肪酸と金属酸化物との中和反応によって得られた粗脂肪酸金属塩を、更に水洗処理、乾燥処理を行うことで、本発明に用いる所望の脂肪酸金属塩を得ることができる。得られた脂肪酸金属塩中の未反応金属化合物は、脂肪酸金属塩を超音波処理し、この濾液に抽出された金属成分を原子吸光によって定量し、得られた定量値を原料の金属水酸化物、金属酸化物若しくは金属塩化物に換算し、求めることができる。
【００６６】
また、さらに発生するホルムアルデヒド量を低減するために、ヒドラジド化合物を添加してもかまわない。本発明で用いられるヒドラジド化合物は、下記［式４］で表されるジカルボン酸ジヒドラジドが好ましく、マロン酸ジヒドラジド、コハク酸ジヒドラジド、グルタル酸ジヒドラジド、アジピン酸ジヒドラジド、ピメリン酸ジヒドラジド、スペリン酸ジヒドラジド、アゼライン酸ジヒドラジド、セバチン酸ジヒドラジド、ドデカン二酸ジヒドラジド、イソフタル酸ジヒドラジド、フタル酸ジヒドラジド等が挙げられる。
【００６７】
【化７】
2006282903.tif 000008
【００６８】
（式中Ｒは炭素数２〜２０の炭化水素）
これらのジカルボン酸ジヒドラジドのなかで好ましいのはセバチン酸ジヒドラジド、ドデカン二酸ジヒドラジド、イソフタル酸ジヒドラジドであり、更に好ましいのはセバチン酸ジヒドラジドである。ヒドラジド化合物の添加量としては本発明のオキシメチレン樹脂１００重量部に対して０．０１〜５重量部である。好ましくは０．０３〜３重量部である。またヒドラジド化合物の融点は１６０〜２５０℃であり、好ましくは１７０〜２３０℃、更に好ましくは１７５〜２２５℃である。
【００６９】
耐候（光）安定剤としては、（イ）ベンゾトリアゾール系物質、（ロ）シュウ酸アニリド系物質および（ハ）ヒンダードアミン系物質が好ましい。（イ）ベンゾトリアゾール系物質としては、例えば２−（２’−ヒドロキシ−５’−メチル−フェニル）ベンゾトリアゾール、２−［２’−ヒドロキシ−３，５−ジ−ｔ−ブチル−フェニル］ベンゾトリアゾール、２−［２’−ヒドロキシ−３，５−ジ−イソアミル−フェニル］ベンゾトリアゾール、２−［２’−ヒドロキシ−３，５−ビス−（α，α−ジメチルベンジル）フェニル］−２Ｈ−ベンゾトリアゾール、２−（２’−ヒドロキシ−４’−オクトキシフェニル）ベンゾトリアゾール等が挙げられ、好ましくは２−［２’−ヒドロキシ−３，５−ビス−（α，α−ジメチルベンジル）フェニル］−２Ｈ−ベンゾトリアゾール、２−［２’−ヒドロキシ−３，５−ジ−ｔ−ブチル−フェニル］ベンゾトリアゾールである。
【００７０】
（ロ）シュウ酸アニリド系物質としては、例えば、２−エトキシ−２’−エチルオキザリックアシッドビスアニリド、２−エトキシ−５−ｔ−ブチル−２’−エチルオキザリックアシッドビスアニリド、２−エトキシ−３’−ドデシルオキザリックアシッドビスアニリド等が挙げられる。これらの物質はそれぞれ単独で用いても良いし、２種以上を組み合わせて用いても良い。
【００７１】
（ハ）ヒンダードアミン系物質としては、４−アセトキシ−２，２，６，６−テトラメチルピペリジン、４−ステアロイルオキシ−２，２，６，６−テトラメチルピペリジン、４−アクリロイルオキシ−２，２，６，６−テトラメチルピペリジン、４−（フェニルアセトキシ）−２，２，６，６−テトラメチルピペリジン４−ベンゾイルオキシ−２，２，６，６−テトラメチルピペリジン、４−メトキシ−２，２，６，６−テトラメチルピペリジン、４−ステアリルオキシ−２，２，６，６−テトラメチルピペリジンが挙げられる。
また、４−シクロヘキシルオキシ−２，２，６，６−テトラメチルピペリジン、４−ベンジルオキシ−２，２，６，６−テトラメチルピペリジン、４−フェノキシ−２，２，６，６−テトラメチルピペリジン、４−（エチルカルバモイルオキシ）−２，２，６，６−テトラメチルピペリジン、４−（シクロヘキシルカルバモイルオキシ）−２，２，６，６−テトラメチルピペリジン、４−（フェニルカルバモイルオキシ）−２，２，６，６−テトラメチルピペリジン、ビス（２，２，６，６−テトラメチル−４−ピペリジン）−カーボネート、ビス（２，２，６，６−テトラメチル−４−ピペリジル）−オキサレート、ビス（２，２，６，６−テトラメチル−４−ピペリジル）−マロネト、ビス（２，２，６，６−テトラメチル−４−ピペリジル）−セバケート、ビス（２，２，６，６−テトラメチル−４−ピペリジル）−アジペート、ビス（２，２，６，６−テトラメチル−４−ピペリジル）−テレフタレートが挙げられる。
【００７２】
さらにまた、１，２−ビス（２，２，６，６−テトラメチル−４−ピペリジルオキシ）−エタン、α，α’−ビス（２，２，６，６−テトラメチル−４−ピペリジルオキシ）−ｐ−キシレン、ビス（２，２，６，６−テトラメチル−４−ピペリジル）トリレン−２，４−ジカルバメート、ビス（２，２，６，６−テトラメチル−４−ピペリジル）−ヘキサメチレン−１，６−ジカルバメート、トリス（２，２，６，６−テトラメチル−４−ピペリジル）−ベンゼン−１，３，５−トリカルボキシレート、トリス（２，２，６，６−テトラメチル−４−ピペリジル）−ベンゼン−１，３，４−トリカルボキシレート等が挙げられ、好ましくはビス（２，２，６，６−テトラメチル−４−ピペリジル）−セバケートである。
【００７３】
上記ヒンダードアミン系物質はそれぞれ単独で用いても良いし、２種以上を組み合わせて用いても良い。また上記ベンゾトリアゾール系物質およびシュウ酸アニリド系物質の少なくとも一種とヒンダードアミン系物質の組合せが最も好ましい。
【００７４】
さらに本発明のポリオキシメチレン樹脂組成物は所望に応じて、本発明の目的を損なわない範囲で、従来ポリオキシメチレン樹脂で用いられる各種無機填剤、他の熱可塑性樹脂、柔軟剤、結晶核剤、離型剤、染料、顔料などを用いることが出来る。
【００７５】
無機充填剤は、繊維状・粉末状・板状・中空状のいずれであってもかまわない。繊維状充填剤としては、ガラス繊維、アスベスト繊維、炭素繊維、シリカ繊維、シリカ・アルミナ繊維、ジルコニア繊維、窒化硼素繊維、窒化硅素繊維、硼素繊維、チタン酸カリウム繊維、さらにステンレス、アルミニウム、チタン、銅、真鍮、等の金属繊維等の無機質繊維があげられる。また、繊維長の短いチタン酸カリ、酸化亜鉛、酸化チタン等のウイスカーや針状ウォラストナイト（珪酸カルシウム）も含まれる。
【００７６】
粉末状充填剤としては、カーボンブラック、シリカ、石英粉末、ガラスビーズ、ガラス粉、珪酸アルミニウム、カオリン、タルク、クレー、珪藻土、ネフェリンサイナイト、クリストバライト、ウォラストナイト（珪酸カルシウム）、酸化鉄、酸化チタン、アルミナ、硫酸カルシウム、硫酸バリウム、炭酸カルシウム、炭酸マグネシウム、ドロマイト、リン酸カルシウム、ヒドロキシアパタイト、炭化珪素、窒化硅素、窒化硼素、各種金属粉末等があげられる。
【００７７】
板状充填剤としてはマイカ、ガラスフレーク、各種金属箔があげられる。中空状充填剤としては、ガラスバルーン、シリカバルーン、シラスバルーン、金属バルーン等があげられ、これらの充填剤は１種又は２種以上を併用して使用することが可能である。
また、これらの充填剤は表面処理されたもの、表面処理されていないもの、何れも使用可能であるが、成形品表面の平滑性、機械的特性の面から表面処理の施されたものの使用が好ましい場合がある。表面処理剤としては従来公知のものが使用可能である。例えば、シラン系、チタネート系、アルミニウム系、ジルコニウム系等の各種カップリング処理剤が使用できる。具体的にはＮ−（２−アミノエチル）−３−アミノプロピルトリエトキシシラン、３−グリシドキシプロピルトリメトキシシラン、イソプロピルトリスステアロイルチタネート、ジイソプロポキシアンモニウムエチルアセテート、ｎ−ブチルジルコネート等があげられる。
【００７８】
本発明の組成物の製造方法は一般的に使用されている溶融混練機を用いることが出来る。溶融混練機としてはニーダー、ロールミル、単軸押出機、二軸押出機、多軸押出機等あげることが出来る。このときの加工温度は１８０〜２３０℃であることが好ましく、品質や作業環境の保持のためには不活性ガスによる置換や一段および多段ベントで脱気することが好ましい。
【００７９】
本発明の組成物は前記したように、ガスインジェクション成形によって成形し、中空成形体やガス微分散成形体などを得ることができる。これにより寸法安定性、成形安定性、軽量化などが可能となる。
さらに、本組成物と各種樹脂との接着（超音波接着、高周波接着、熱板接着、熱プレス成形、多層射出成形、多層ブロー成形など方法は問わない）により、２層以上の成形品とすることで、各種樹脂の優れた性能（靱性、剛性、摺動性、耐薬品性、耐ガソリン透過性など）を付与し、ポリアセタール樹脂の優れた特性を維持することが可能となる。
【００８０】
また、本発明の組成物は、成形、切削、または成形・切削加工されて得られる構造部品または機構部品、アウトサートシャーシの樹脂部品、シャーシ、トレー及び側板からなる群から選ばれる少なくとも一種の部品や該機構部品が、ギア、カム、スライダー、レバー、アーム、クラッチ、関節、軸、軸受け、キーステム、キートップからなる群から選ばれる少なくとも一種に用いられることが好ましい。
【００８１】
さらに、これらの部品が用いられる用途としては、プリンターおよび複写機に代表されるＯＡ機器、ＶＴＲおよびビデオムービーに代表されるビデオ機器、カセットプレーヤー、ＬＤ、ＭＤ、ＣＤ（含ＣＤ-ＲＯＭ、ＣＤ-Ｒ、ＣＤ-ＲＷ）、ＤＶＤ（含ＤＶＤ-ＲＯＭ、ＤＶＤ-Ｒ、ＤＶＤ-ＲＡＭ、ＤＶＤ-Ａｕｄｉｏ）、ナビゲーションシステムおよびモバイルコンピューターに代表される音楽、映像、または情報機器、携帯電話およびファクシミリに代表される通信機器、クリップ、スルーアンカー、タング、燃料タンク、燃料タンク周辺部品に代表される自動車内外装部品、使い捨てカメラ、玩具、ファスナー、コンベア、バックル、および住設機器に代表される工業雑貨などがあげられる。
【実施例】
【００８２】
本発明を実施例に基づいて具体的に説明する。
以下、実施例により本発明を具体的に説明する。はじめに、実施例および比較例で使用する成分の内容と評価方法を以下に示す。
【００８３】
［使用成分の内容］
（Ａ）成分
＜Ａ-１＞
熱媒を通すことのできるジャケット付二軸のパドル型連続重合装置を８０℃に調整し、水＋蟻酸＝４ｐｐｍであるトリオキサンを４０モル／Ｈｒで供給し、同時に環状ホルマールとして１，３-ジオキソランを２モル／Ｈｒで供給し、重合触媒としてシクロヘキサンに溶解した三フッ化ホウ素ジ-ｎ-ブチルエーテラートをトリオキサン１モルに対し１０×１０-５モルになるように、また連鎖移動剤として下記［式５］の両末端ヒドロキシル基水素添加ポリブタジエン（Ｍｎ＝３３９０）をトリオキサン１モルに対し２×１０-３モルになるように連続的にフィードし重合を行った。
【００８４】
【化８】
2006282903.tif 000009
【００８５】
重合機から排出されたポリマーをトリエチルアミン１％水溶液中に投入し重合触媒の失活を完全に行った後、そのポリマーを濾過、洗浄し、濾過洗浄後の粗ポリオキシメチレン共重合体１重量部に対し、第４級アンモニウム化合物として、トリエチル（２-ヒドロキシエチル）アンモニウム蟻酸塩を前記［数式１］を用いて、窒素の量に換算して２０重量ｐｐｍになるように添加し、均一に混合した後１２０℃で乾燥した。
【００８６】
次に、上記乾燥粗ポリオキシメチレン共重合体１００重量部に対し、酸化防止剤としてトリエチレングリコール-ビス〔３-（３-ｔ-ブチル-５-メチル-４-ヒドロキシフェニル）プロピオネート〕を０．３重量部添加し、ベント付き２軸スクリュー式押出機に供給した。押出機中の溶融しているオキシメチレン共重合体に対し、水を０．５重量％添加し、押出機の設定温度２００℃、滞留時間５分で不安定末端部の分解を行った。不安定末端部の分解されたポリオキシメチレン共重合体は２１ＫＰａの条件下で減圧脱気した後、押出機ダイス部よりストランドとして押し出されカッターでペレタイズし、サンプルを得た。こうして得られたサンプルは、分子量測定と末端ヒドロキシアルキル基の定量を行った。
【００８７】
＜Ａ-２＞
水＋蟻酸＝４０ｐｐｍであるトリオキサン４０モル／Ｈｒで、同時に環状ホルマールとして１，３-ジオキソランを２モル／Ｈｒで供給し、連鎖移動剤として両末端ヒドロキシル基ポリエチレン（Ｍｎ＝５０００）をトリオキサン１モルに対し１．０×１０-３モルになるように連続的にフィードし重合を行う以外、＜Ａ-１＞と同様の操作を行い、サンプルの作製・定量を行った。
【００８８】
＜Ａ-３＞
連鎖移動剤として、両末端ヒドロキシル基水素添加ポリブタジエン（Ｍｎ＝３３９０）をトリオキサン１モルに対し１×１０-３モルと更にメチラール［（ＣＨ３Ｏ）２ＣＨ２］をトリオキサン１モルに対し１×１０-３モルになるように連続的にフィードし重合を行う以外、＜Ａ-１＞と同様の操作を行い、サンプルの作製・定量を行った。
【００８９】
＜Ａ-４＞
連鎖移動剤として、メチラール［（ＣＨ３Ｏ）２ＣＨ２］をトリオキサン１モルに対し２×１０-３モルになるように連続的にフィードし重合を行う以外、［Ａ-１］と同様の操作を行い、サンプルの作製・定量を行った。
【００９０】
＜Ａ-５＞
連鎖移動剤として、メチラール［（ＣＨ３Ｏ）２ＣＨ２］をトリオキサン１モルに対し３×１０-３モルになるように連続的にフィードし重合を行う以外、＜Ａ-１＞同様の操作を行い、サンプルの作製・定量を行った。
【００９１】
＜Ａ-６＞
第４級アンモニウム化合物を添加せずに、押し出し機にて、水に加えて、トリエチルアミンを前記［数式１］を用いて、窒素の量に換算して５０重量ｐｐｍになるように添加した以外、＜Ａ-１＞と同様の操作を行い、サンプルの作製・定量を行った。
【００９２】
＜Ａ-７＞
第４級アンモニウム化合物の代りに、得られた粗ポリオキシメチレン共重合体に対し水酸化カルシウムを０．１重量％になるように添加した以外、＜Ａ-１＞と同様の操作を行い、サンプルの作製・定量を行った。
【００９３】
（Ｂ）成分
＜Ｂ-１＞
触媒として（第三級ブチルアミド）（テトラメチル−η５−シクロペンタジエニル）−１、２−エタンジイルチタンジクロライドを用いて、特開平３-１６３０８８号公報記載の方法にてエチレン-オクテンのモル比８０／２０で製造したエチレン-オクテン共重合体１００重量部に表２に示す反応性物質を同表中の割合にグラフト重合した変性オレフィン共重合体。
【００９４】
＜Ｂ-２〜６＞
＜Ｂ-１＞と同様に表２に示す組成、割合で製造し、同表中の反応性物質、割合にグラフト重合した変性オレフィン共重合体。
【００９５】
＜Ｂ-７＞
反応性物質をグラフトすることなく、それ以外は＜Ｂ-１＞と同様に製造したエチレン-オクテン共重合体。
【００９６】
［評価方法］
（１）成形外観
＜外観目視評価＞
ペレットを１００℃で３時間乾燥した後、シリンダー温度２００℃に設定されたネスタール射出成形機（住友重金属工業（株）製）で、金型温度７０℃で厚さ３ｍｍの平板を成形し、この平板を目視にて評価した。使用する上で良好の場合を◎、光沢性、アバタなど使用する上で問題ない場合を△とし、シルバー、異物など成形外観が低下した場合を×とした。
【００９７】
（２）物性評価
ペレットを８０℃で３時間乾燥した後、シリンダー温度２００℃に設定された５オンス成形機（東芝機械（株）製  ＩＳ-１００Ｅ）を用いて、金型温度７０℃、冷却時間３０秒の条件で物性評価用試験片を成形した。この試験片を用いて下記の試験を行った。評価はｎ＝５で行い、平均値を示した。
＜曲げ弾性率＞
ＡＳＴＭ  Ｄ７９０に基づいて測定した弾性率を示した。
＜引張伸度＞
ＡＳＴＭ  Ｄ６３８に基づいて、クロスヘッドスピード５０ｍｍ／ｍｉｎで測定しチャック間に対する伸度を示した。
【００９８】
（３）分散粒子形態
前述の（２）で物性測定に使用した成形品を用いて、成形品の中心部を流動方向に対し直角に切削し、透過型電子顕微鏡を用いてエラストマーの分散状態を写真に撮った。この写真をもとに、任意に選び出した分散粒子５０個の短軸径を調べ、粒子の短軸径を決定した。
【００９９】
（４）ウェルド特性
引張伸度測定用ダンベルと同様の形状で射出ゲートを両方に設け、ウェルド位置がダンベルの標線間にくるように設計された金型を用いて、強制的にウェルド部をもつサンプルを作製し、その特性を評価した。評価はｎ＝５で行い、ＡＳＴＭ  Ｄ６３８に基づいて、クロスヘッドスピード５ｍｍ／ｍｉｎで測定したときのウェルド伸度を示した。
【０１００】
［実施例１］
ポリオキシメチレン共重合体として、＜Ａ-１＞１００重量部、変性オレフィン系重合体として無水マレイン酸変性エチレン-オクテン共重合体、＜Ｂ-１＞１５重量部をヘンシェルミキサーでブレンドし、ベント付き２軸スクリュー式押出機（ＰＣＭ３０，Ｌ／Ｄ＝３２）にて、押出し混練を行った（ＱＥ／ＮＳ＝５ｋｇ／５０ｒｐｍ）。押し出された樹脂はストランドカッターでペレットとし、８０℃３時間乾燥した。このペレットを射出成形機を用い目的の形状に成形し、成形外観・ウェルド特性を含む物性評価・分散粒径の測定を行った。その結果を表３に示す。造粒および成形は通常のポリオキシメチレン樹脂と同様に実施でき、発泡などは観察されなかった。
【０１０１】
［実施例２〜５］
表３または４に示す条件で、ポリオキシメチレン共重合体と変性オレフィン系重合体を配合、ヘンシェルミキサーでブレンドした。この後、実施例１と同様な操作・評価を実施した。その結果を表３または４に示す。造粒および成形は通常のポリオキシメチレン樹脂と同様に実施でき、発泡などは観察されなかった。
【０１０２】
［実施例６］
表４に示す条件で、ポリオキシメチレン共重合体＜Ａ-１＞とポリオキシメチレン樹脂＜Ａ-５＞と変性オレフィン系重合体＜Ｂ-１＞を同時に配合、ヘンシェルミキサーでブレンドした。この後、実施例１と同様な操作・評価を実施した。その結果を表４に示す。造粒および成形は通常のポリオキシメチレン樹脂と同様に実施でき、発泡などは観察されなかった。
【０１０３】
［実施例７］
ポリオキシメチレン共重合体＜Ａ-１＞７０重量部と変性オレフィン系重合体＜Ｂ-１＞２５重量部を同時に配合、ヘンシェルミキサーでブレンドし、ベント付き２軸スクリュー式押出機（ＰＣＭ３０，Ｌ／Ｄ＝３２）にて、押出し混練を行った（ＱＥ／ＮＳ＝５ｋｇ／５０ｒｐｍ）。この後、再度このペレットとオキシメチレン樹脂＜Ａ-５＞を９５：３０にて、同じ条件で押し出し混練を行った。これによって得られたペレットを実施例１と同様に評価を実施した。その結果を表４に示す。造粒および成形は問題なく実施でき、発泡などは観察されなかった。＜Ａ-５＞を後から混合することで、一括に造粒する方法に比べウェルド伸度がさらに向上した。
【０１０４】
［実施例８〜１０］
表４または５に示す条件で、ポリオキシメチレン共重合体と変性オレフィン系重合体を配合、ヘンシェルミキサーでブレンドした。この後、実施例１と同様な操作・評価を実施した。その結果を表４または５に示す。造粒および成形は通常のポリオキシメチレン樹脂と同様に実施でき、発泡などは観察されなかった。
【０１０５】
［実施例１１］
表５に示す条件で、ポリオキシメチレン共重合体＜Ａ-１＞と変性オレフィン系重合体＜Ｂ-１＞と＜Ｂ-７＞を同時に配合、ヘンシェルミキサーでブレンドした。この後、実施例１と同様な操作・評価を実施した。その結果を表５に示す。造粒および成形は通常のポリオキシメチレン樹脂と同様に実施でき、発泡などは観察されなかった。
【０１０６】
［実施例１２］
表５に示す条件で、ポリオキシメチレン共重合体＜Ａ-１＞と変性オレフィン系重合体＜Ｂ-３＞と滑剤としてシリコンオイル（東レ・ダウコーニング製／ＳＨ１００−１００ＣＳ）を同時に配合、ヘンシェルミキサーでブレンドした。この後、実施例１と同様な操作・評価を実施した。その結果を表５に示す。造粒および成形は通常のポリオキシメチレン樹脂と同様に実施でき、発泡などは観察されなかった。シリコンオイルを添加することで、分散粒子が小さくなりウェルド伸度がさらに向上した。
【０１０７】
［比較例１］
変性オレフィン系重合体を添加していないポリオキシメチレン共重合体＜Ａ-１＞について、実施例１と同様の評価を実施した。結果を表３に示す。剛性は優れているが、靭性が低かった。
【０１０８】
［比較例２］
表３に示す条件で実施例１と同様に操作を行い、評価を実施した。結果を表３に示す。７５部添加することで靭性は改善されているが、オキシメチレン樹脂が本来もっている剛性が低下し、樹脂としてバランスが悪くなっていた。
【０１０９】
［比較例３］
表４に示す条件で実施例１と同様に操作を行った。変性していない通常のオキシメチレン樹脂を配合すると、ヒドロキシアルキル基末端濃度が不足するため、造粒時発泡ぎみのストランドとなり、外観目視評価で通常のポリオキシメチレン樹脂に比べ劣っていた。
【０１１０】
［比較例４］
表５に示す条件で実施例１と同様に操作を行った。ヘンシェルミキサーで配合後の原料を押し出し機のホッパーに投入したが、造粒途中でホッパーより原料が落下しなくなり、定量性のあるサンプルを得ることができなかった。ムーニー粘度が低いと取り扱い性が劣った。
【０１１１】
［比較例５］
表５に示す条件で実施例１と同様に操作を行い、評価を実施した。結果を表５に示す。
ムーニー粘度が高い変性オレフィン系重合体＜Ｂ-５＞を配合した場合、十分なウェルド伸度が得られなかった。
【０１１２】
［比較例６］
表６に示す条件で実施例１と同様に操作を行った。変性基を１５重量％有した変性オレフィン系重合体＜Ｂ-６＞を配合した場合、造粒時の臭気が著しく、ストランドが発泡し、ペレットが得られなかった。
【０１１３】
［比較例７］
表５に示す条件で実施例１と同様に操作を行い、評価を実施した。結果を表５に示す。変性基を有していない変性オレフィン系重合体を配合した場合、親和性が劣るため十分なウェルド伸度が得られなかった。
【０１１４】
【表１】
2006282903.tif 000010
【０１１５】
【表２】
2006282903.tif 000011
【０１１６】
【表３】
2006282903.tif 000012
【０１１７】
【表４】
2006282903.tif 000013
【０１１８】
【表５】
2006282903.tif 000014
【産業上の利用可能性】
【０１１９】
本発明は、ポリオキシメチレン樹脂の熱安定性および剛性を保持し、成形外観を損なうことなく、優れた耐衝撃性を有した組成物であり、本発明の組成物を用いると精密機器、家電ＯＡ機器、自動車、工業材料および雑貨などにおける部品に好適である。